(57)【要約】【課題】  Ｍｇ−Ｎｉ−希土類系水素吸蔵合金を用いた負極にフッ素樹脂を混合させたアルカリ蓄電池における保存特性を改善し、充電状態で放置した場合に、放電容量や放電電圧が低下するのを防止する。【解決手段】  アルカリ蓄電池の負極に、一般式Ｌｎ1-xＭｇxＮｉy-a-bＡｌaＭb（式中、Ｌｎは、Ｙを含む希土類元素とＺｒとＴｉとから選択される少なくとも１種の元素、Ｍは、Ｖ，Ｎｂ，Ｔａ，Ｃｒ，Ｍｏ，Ｍｎ，Ｆｅ，Ｃｏ，Ｇａ，Ｚｎ，Ｓｎ，Ｉｎ，Ｃｕ，Ｓｉ，Ｐ，Ｂから選択される少なくとも1種の元素であり、０．０５≦ｘ≦０．３０、０．０５≦ａ≦０．３０、０≦ｂ≦０．５０、２．８≦ｙ≦３．９の条件を満たす。）で示される水素吸蔵合金と、平均分子量が１００万以下のフッ素樹脂とを含むようにした。【選択図】  図１
2009076430.tif 000002
【特許請求の範囲】
【請求項１】
一般式Ｌｎ1-xＭｇxＮｉy-a-bＡｌaＭb（式中、Ｌｎは、Ｙを含む希土類元素とＺｒとＴｉとから選択される少なくとも１種の元素、Ｍは、Ｖ，Ｎｂ，Ｔａ，Ｃｒ，Ｍｏ，Ｍｎ，Ｆｅ，Ｃｏ，Ｇａ，Ｚｎ，Ｓｎ，Ｉｎ，Ｃｕ，Ｓｉ，Ｐ，Ｂから選択される少なくとも1種の元素であり、０．０５≦ｘ≦０．３０、０．０５≦ａ≦０．３０、０≦ｂ≦０．５０、２．８≦ｙ≦３．９の条件を満たす。）で示される水素吸蔵合金と、平均分子量が１００万以下のフッ素樹脂とを含むことを特徴とするアルカリ蓄電池用負極。
【請求項２】
請求項１に記載のアルカリ蓄電池用負極において、前記の平均分子量が１００万以下のフッ素樹脂が、四フッ化エチレン樹脂、四フッ化エチレン−六フッ化プロピレン共重合体、四フッ化エチレン−パーフルオロビニルエーテル共重合体から選択される少なくとも１種であることを特徴とするアルカリ蓄電池用負極。
【請求項３】
請求項２に記載のアルカリ蓄電池用負極において、前記の平均分子量が１００万以下のフッ素樹脂が、四フッ化エチレン−六フッ化プロピレン共重合体であることを特徴とするアルカリ蓄電池用負極。
【請求項４】
請求項１〜請求項３の何れか１項に記載のアルカリ蓄電池用負極において、前記の平均分子量が１００万以下のフッ素樹脂の量が、前記の水素吸蔵合金に対して０．２５重量％以上、１．０重量％未満であることを特徴とするアルカリ蓄電池用負極。
【請求項５】
請求項１〜請求項４の何れか１項に記載のアルカリ蓄電池用負極において、前記の平均分子量が１００万以下のフッ素樹脂が、負極の内部に存在していることを特徴とするアルカリ蓄電池用負極。
【請求項６】
請求項１〜請求項４の何れか１項に記載のアルカリ蓄電池用負極において、前記の平均分子量が１００万以下のフッ素樹脂が、負極の表面に存在していることを特徴とするアルカリ蓄電池用負極。
【請求項７】
正極と、水素吸蔵合金を用いた負極と、アルカリ電解液とを備えたアルカリ蓄電池において、上記の負極に請求項１〜６の何れか１項に記載のアルカリ蓄電池用負極を用いたことを特徴とするアルカリ蓄電池。
【発明の詳細な説明】
【技術分野】
【０００１】
本発明は、正極と、水素吸蔵合金を用いた負極と、アルカリ電解液とを備えたアルカリ蓄電池及びこのアルカリ蓄電池の負極に使用するアルカリ蓄電池用負極に係り、特に、Ｍｇ−Ｎｉ−希土類系水素吸蔵合金にフッ素樹脂を含有させたアルカリ蓄電池用負極を用いたアルカリ蓄電池において、上記のアルカリ蓄電池用負極を改善して、充電状態で放置した場合に放電容量や放電電圧が低下するのを防止し、保存特性に優れたアルカリ蓄電池が得られるようにした点に特徴を有するものである。
【背景技術】
【０００２】
従来、アルカリ蓄電池としては、ニッケル・カドミウム蓄電池が広く使用されていたが、近年においては、ニッケル・カドミウム蓄電池に比べて高容量で、またカドミウムを使用しないため環境安全性にも優れているという点から、負極に水素吸蔵合金を用いたニッケル・水素蓄電池が注目されるようになった。
【０００３】
そして、近年においては、このようなニッケル・水素蓄電池からなるアルカリ蓄電池が各種のポータブル機器やハイブリッド電気自動車などに使用されるようになり、このアルカリ蓄電池をさらに高容量化させることが期待されている。
【０００４】
ここで、このようなアルカリ蓄電池においては、その負極に使用する水素吸蔵合金として、一般にＣａＣｕ5型格子の結晶を主相とする希土類−ニッケル系水素吸蔵合金や、ラーベス型のＡＢ2格子の結晶を主相とする水素吸蔵合金等が一般に使用されている。
【０００５】
しかし、上記の各水素吸蔵合金は、水素吸蔵能力が必ずしも十分であるとはいえず、アルカリ蓄電池をさらに高容量化させることが困難であった。
【０００６】
そこで、近年においては、上記の希土類−ニッケル系水素吸蔵合金における水素吸蔵能力を向上させるために、上記の希土類−ニッケル系水素吸蔵合金にＭｇ等を含有させて、ＣａＣｕ5型以外のＣｅ2Ｎｉ7型やＣｅＮｉ3型等の結晶構造を有するＭｇ−Ｎｉ−希土類系水素吸蔵合金を用いることが提案されている。（例えば、特許文献１参照。）
【０００７】
ここで、上記のような水素吸蔵合金は、一般にクラックが生じやすく、反応性の高い新しい面が放電反応に寄与するため、低温での放電特性や、高率放電時における放電容量は比較的良好である一方、水素吸蔵合金が耐食性が悪くなり、アルカリ蓄電池のサイクル寿命が大きく低下するという問題があった。
【０００８】
このため、従来においては、上記のようなＭｇ−Ｎｉ−希土類系水素吸蔵合金を用いたアルカリ蓄電池の負極にフッ素樹脂を混合させ、この負極にアルカリ電解液が浸透するのを適度に抑制し、充放電を繰り返した場合に、負極における上記の水素吸蔵合金粉末が微粉化したり、酸化したりするのを抑制して、アルカリ蓄電池のサイクル寿命を向上させることが提案されている。（例えば、特許文献２参照。）
【０００９】
しかし、上記のように負極にフッ素樹脂を混合させてアルカリ電解液が負極に浸透するのを適度に抑制させるようにしたアルカリ蓄電池においても、保存特性が十分ではなく、充電状態で放置した後における放電容量や放電電圧が低下するという問題があった。
【特許文献１】特開２００２−６９５５４号公報
【特許文献２】特開２００５−１９０８６３号公報
【発明の開示】
【発明が解決しようとする課題】
【００１０】
本発明は、負極に水素吸蔵合金を用いたアルカリ蓄電池における上記のような問題を解決することを課題とするものであり、特に、Ｍｇ−Ｎｉ−希土類系水素吸蔵合金にフッ素樹脂を含有させたアルカリ蓄電池用負極を用いたアルカリ蓄電池において、充電状態で放置した場合に放電容量や放電電圧が低下するのを防止し、保存特性に優れたアルカリ蓄電池が得られるようにすることを課題とするものである。
【００１１】
ここで、上記のようにＭｇ−Ｎｉ−希土類系水素吸蔵合金にフッ素樹脂を含有させたアルカリ蓄電池用負極を用いたアルカリ蓄電池において、充電状態で放置した場合に放電容量や放電電圧が低下する理由を検討した結果、上記のフッ素樹脂として、平均分子量が数１００万〜１０００万と非常に大きい四フッ化エチレン樹脂等を含有させた場合、このフッ素樹脂が繊維状になって絡みやすくなり、フッ素樹脂同士が凝集して負極に均一な撥水性を付与することができず、この負極中にアルカリ電解液が浸透して、セパレータ中におけるアルカリ電解液が減少するのを十分に抑制することができず、アルカリ蓄電池の内部抵抗が増大するためであると考えられる。
【課題を解決するための手段】
【００１２】
本発明におけるアルカリ蓄電池用負極においては、上記のような課題を解決するため、一般式Ｌｎ1-xＭｇxＮｉy-a-bＡｌaＭb（式中、Ｌｎは、Ｙを含む希土類元素とＺｒとＴｉとから選択される少なくとも１種の元素、Ｍは、Ｖ，Ｎｂ，Ｔａ，Ｃｒ，Ｍｏ，Ｍｎ，Ｆｅ，Ｃｏ，Ｇａ，Ｚｎ，Ｓｎ，Ｉｎ，Ｃｕ，Ｓｉ，Ｐ，Ｂから選択される少なくとも１種の元素であり、０．０５≦ｘ≦０．３０、０．０５≦ａ≦０．３０、０≦ｂ≦０．５０、２．８≦ｙ≦３．９の条件を満たす。）で示される水素吸蔵合金と、平均分子量が１００万以下のフッ素樹脂とを含むようにした。
【００１３】
ここで、上記の平均分子量が１００万以下のフッ素樹脂としては、例えば、四フッ化エチレン樹脂、四フッ化エチレン−六フッ化プロピレン共重合体、四フッ化エチレン−パーフルオロビニルエーテル共重合体から選択される少なくとも1種を用いることができ、特に、平均分子量が１００万以下のものが得やすい四フッ化エチレン−六フッ化プロピレン共重合体を用いることが好ましい。
【００１４】
そして、上記の平均分子量が１００万以下のフッ素樹脂を負極に含有させるにあたり、その量が少ないと、アルカリ電解液が負極に浸透してセパレータ中におけるアルカリ電解液が減少するのを十分に抑制することができなくなる一方、その量が多くなりすぎると、アルカリ電解液が負極に浸透するのが過剰に抑制され、負極における導電性や充放電反応が低下して、アルカリ蓄電池の電池特性が低下するため、上記の水素吸蔵合金に対して０．２５重量％以上、１．０重量％未満の範囲で含有させることが好ましい。
【００１５】
また、上記の平均分子量が１００万以下のフッ素樹脂を負極に含有させるにあたっては、このフッ素樹脂を塗布等によって負極の表面に設けるようにしたり、上記の水素吸蔵合金や結着剤と一緒に混合させて負極の内部に設けるようにすることができる。
【００１６】
本発明におけるアルカリ蓄電池においては、その負極に上記のようなアルカリ蓄電池用負極を用いるようにした。
【発明の効果】
【００１７】
本発明のように、一般式Ｌｎ1-xＭｇxＮｉy-a-bＡｌaＭb（式中、Ｌｎは、Ｙを含む希土類元素とＺｒとＴｉとから選択される少なくとも１種の元素、Ｍは、Ｖ，Ｎｂ，Ｔａ，Ｃｒ，Ｍｏ，Ｍｎ，Ｆｅ，Ｃｏ，Ｇａ，Ｚｎ，Ｓｎ，Ｉｎ，Ｃｕ，Ｓｉ，Ｐ，Ｂから選択される少なくとも１種の元素であり、０．０５≦ｘ≦０．３０、０．０５≦ａ≦０．３０、０≦ｂ≦０．５０、２．８≦ｙ≦３．９の条件を満たす。）で示される水素吸蔵合金を用いたアルカリ蓄電池用負極に、平均分子量が１００万以下のフッ素樹脂を含有させると、平均分子量が数１００万〜１０００万と非常に大きい四フッ化エチレン樹脂等を添加させた場合のように、フッ素樹脂が繊維状になってフッ素樹脂同士が凝集するのが防止され、負極に均一な撥水性が付与されるようになり、この負極中にアルカリ電解液が浸透するのが抑制されて、セパレータ中におけるアルカリ電解液が減少するのが防止される。
【００１８】
この結果、上記のようなアルカリ蓄電池用負極を用いたアルカリ蓄電池においては、アルカリ電解液がセパレータ中に適切に維持されて、アルカリ蓄電池の内部抵抗が増大するのが防止され、充電状態で放置した場合に放電容量や放電電圧が低下するのが抑制され、保存特性に優れたアルカリ蓄電池が得られるようになる。
【実施例】
【００１９】
以下、本発明の実施例に係るアルカリ蓄電池用負極及びこのアルカリ蓄電池用負極を用いたアルカリ蓄電池について説明すると共に、比較例を挙げ、本発明の実施例に係るアルカリ蓄電池用負極を用いたアルカリ蓄電池においては、充電状態で放置した場合に放電容量や放電電圧が低下するのが抑制され、保存特性に優れたアルカリ蓄電池が得られることを明らかにする。なお、本発明におけるアルカリ蓄電池用負極及びアルカリ蓄電池は、下記の実施例に示したものに限定されず、その要旨を変更しない範囲において適宜変更して実施できるものである。
【００２０】
（実施例１）
実施例１においては、アルカリ蓄電池を作製するにあたり、下記のようにして作製した負極と正極とを用いるようにした。
【００２１】
［負極の作製］
負極を作製するにあたっては、ＮｄとＭｇとＮｉとＡｌとを所定の合金組成になるように混合し、これをアルゴンガス雰囲気中において高周波誘導溶解炉を用いて溶融させた後、これを冷却させて水素吸蔵合金のインゴットを得た。
【００２２】
次いで、この水素吸蔵合金のインゴットを不活性雰囲気中において熱処理して均質化させた後、この水素吸蔵合金のインゴットを不活性雰囲気中において機械的に粉砕し、これを分級して、組成がＮｄ0.90Ｍｇ0.10Ｎｉ3.33Ａｌ0.17になった水素吸蔵合金の粉末を得た。なお、上記の水素吸蔵合金の組成は、誘導結合プラズマ分光分析（ＩＣＰ）により測定した。また、この水素吸蔵合金の粉末についてレーザ回折・散乱式粒度分布測定装置により粒度分布を測定した結果、重量積分が５０％における平均粒径が６５μｍになっていた。
【００２３】
また、フッ素樹脂としては、市販の平均分子量が数１０万で１００万以下になった四フッ化エチレン−六フッ化プロピレン共重合体の分散液（ダイキン工業社製：ＮＤ−４）を用いた。
【００２４】
そして、上記の水素吸蔵合金の粉末１００重量部に対して、スチレン・ブタジエン共重合ゴム（ＳＢＲ）を１重量部、ポリアクリル酸ナトリウムを０．２重量部、カルボキシメチルセルロースを０．２重量部、ケッチェンブラックを１重量部、水を５０重量部、上記の四フッ化エチレン−六フッ化プロピレン共重合体（以下、ＦＥＰと略す。）の分散液を固形分のＦＥＰが１重量部の割合になるように添加し、これらを２５℃の環境下で混練させてペーストを調製した。
【００２５】
次いで、このペーストを、パンチングメタルからなる導電性芯体の両面に均一に塗布し、これを乾燥させてプレスした後、これを所定の寸法に切断して負極を作製した。なお、この負極においては、上記の平均分子量が１００万以下になったＦＥＰからなるフッ素樹脂の割合が、上記の水素吸蔵合金に対して１．０重量％になっている。
【００２６】
［正極の作製］
正極を作製するにあたっては、亜鉛を２．５重量％，コバルトを１．０重量％含有する水酸化ニッケル粉末を硫酸コバルト水溶液中に投入し、これを攪拌しながら、１モルの水酸化ナトリウム水溶液を徐々に滴下してｐＨを１１にして反応させ、その後、沈殿物を濾過し、これを水洗し、真空乾燥させて、表面に水酸化コバルトが５重量％被覆された水酸化ニッケルを得た。
【００２７】
次いで、このように水酸化コバルトが被覆された水酸化ニッケルに、２５重量％の水酸化ナトリウム水溶液を１：１０の重量比になるように加えて含浸させ、これを８時間攪拌しながら８５℃で加熱処理した後、これを水洗し、６５℃で乾燥させて、上記の水酸化ニッケルの表面がナトリウム含有高次コバルト酸化物で被覆された正極活物質を得た。なお、上記のコバルト酸化物におけるコバルトの価数は２価を超える値であった。
【００２８】
次いで、この正極活物質を９５重量部、酸化亜鉛を３重量部、水酸化コバルトを２重量部の割合で混合させたものに、０．２重量％のヒドロキシプロピルセルロース水溶液を５０重量部加え、これらを混合させてスラリーを調製した。
【００２９】
そして、このスラリーを目付けが約６００ｇ／ｍ2、多孔度が９５％、厚みが約２ｍｍのニッケル発泡体に充填し、これを乾燥させて圧延させた後、所定の寸法に切断して非焼結式ニッケル極からなる正極を作製した。
【００３０】
そして、セパレータとして、ポリプロピレン製不織布を使用し、またアルカリ電解液として、ＫＯＨとＮａＯＨとＬｉＯＨとが１５：２：１の重量比で含まれて比重が１．３０になったアルカリ電解液を使用し、図１に示すような円筒型で設計容量が１５００ｍＡｈになったアルカリ蓄電池を作製した。
【００３１】
ここで、上記のアルカリ蓄電池を作製するにあたっては、図１に示すように、上記の正極１と負極２との間にセパレータ３を介在させ、これらをスパイラル状に巻いて電池缶４内に収容させ、正極１を正極リード５を介して正極蓋６に接続させると共に、負極２を負極リード７を介して電池缶４に接続させ、この電池缶４内にアルカリ電解液を注液させた後、電池缶４と正極蓋６との間に絶縁パッキン８を介して封口し、上記の絶縁パッキン８により電池缶４と正極蓋６とを電気的に分離させた。また、上記の正極蓋６に設けられたガス放出口６ａを閉塞させるようにして、この正極蓋６と正極外部端子９との間にコイルスプリング１０によって付勢された閉塞板１１を設け、電池の内圧が異常に上昇した場合には、このコイルスプリング１０が圧縮されて、電池内部のガスが大気中に放出されるようにした。
【００３２】
（実施例２〜４）
実施例２〜４においては、上記の実施例１における負極の作製において、上記の水素吸蔵合金の粉末１００重量部に対して添加させる上記のＦＥＰの分散液の量を変更し、水素吸蔵合金の粉末に対する固形分のＦＥＰの重量が、実施例２では０．５０重量％、実施例３では０．２５重量％、実施例４では０．１０重量％になるように添加し、それ以外は、上記の実施例１の場合と同様にして、実施例２〜４のアルカリ蓄電池を作製した。
【００３３】
（実施例５）
実施例５においては、上記の実施例１における負極の作製において、上記の水素吸蔵合金の粉末１００重量部に対して上記のＦＥＰの分散液を添加させずに負極を作製し、この負極の表面に、上記の水素吸蔵合金の粉末に対する固形分のＦＥＰの重量が０．６０重量％になるように、上記のＦＥＰの分散液を塗布して乾燥させ、それ以外は、上記の実施例１の場合と同様にして、実施例５のアルカリ蓄電池を作製した。
【００３４】
（実施例６）
実施例６においては、上記の実施例１における負極の作製において、フッ素樹脂として、平均分子量が１００万以下になった四フッ化エチレン樹脂の分散液（ダイキン工業社製：ＬＤＷ−４１０）を用いた。
【００３５】
そして、上記の水素吸蔵合金の粉末に対して上記の四フッ化エチレン樹脂（以下、ＰＴＦＥと略す。）の分散液を、水素吸蔵合金の粉末に対する固形分のＰＴＦＥの重量が１．０重量％になるように添加し、それ以外は、上記の実施例１の場合と同様にして、実施例６のアルカリ蓄電池を作製した。
【００３６】
（比較例１）
比較例１においては、上記の実施例１における負極の作製において、上記の水素吸蔵合金の粉末１００重量部に対して上記のＦＥＰの分散液を添加させずに作製した負極を用い、それ以外は、上記の実施例１の場合と同様にして、比較例１のアルカリ蓄電池を作製した。
【００３７】
（比較例２〜４）
比較例２〜４においては、上記の実施例１における負極の作製において、フッ素樹脂として、上記のＦＥＰの分散液に代えて、市販の平均分子量が数１００万〜１０００万の範囲内で数１００万になった四フッ化エチレン樹脂の分散液（ダイキン工業社製：Ｄ１）を用いた。
【００３８】
そして、上記の水素吸蔵合金の粉末に対して上記の四フッ化エチレン樹脂（以下、ＰＴＦＥと略す。）の分散液を、水素吸蔵合金の粉末に対する固形分のＰＴＦＥの重量が、比較例２では０．２５重量％、比較例３では０．５０重量％、比較例４では１．０重量％なるように添加し、それ以外は、上記の実施例１の場合と同様にして、比較例２〜４のアルカリ蓄電池を作製した。
【００３９】
そして、上記のようにして作製した実施例１〜６及び比較例１〜４の各アルカリ蓄電池を、それぞれ１５０ｍＡの電流で１６時間充電させた後、１５００ｍＡの電流で電池電圧が１．０Ｖになるまで放電させ、これを１サイクルとして３サイクルの充放電を行い、各アルカリ蓄電池を活性化させた。
【００４０】
次いで、このように活性化させた実施例１〜６及び比較例１〜４の各アルカリ蓄電池を、それぞれ１５００ｍＡの電流で電池電圧が最大値に達した後、１０ｍＶ低下するまで充電させ、その後、１５００ｍＡの電流で電池電圧が１．０Ｖになるまで放電させて、放置前の放電容量Ｑｏを求めた。
【００４１】
その後、上記の各アルカリ蓄電池を、再度１５００ｍＡの電流で電池電圧が最大値に達した後、１０ｍＶ低下するまで充電させ、この状態で、６０℃の温度環境下において７日間放置した後、各アルカリ蓄電池を室温に戻し、上記のように１５００ｍＡｈの電流で電池電圧が１．０Ｖになるまで放電させて、放置後の放電容量Ｑａを求めた。
【００４２】
そして、上記の放置前の放電容量Ｑｏと放置後の放電容量Ｑａとから、下記の式により各アルカリ蓄電池の容量残存率（％）を求めた。
容量残存率（％）＝（Ｑａ／Ｑｏ）×１００
【００４３】
そして、比較例１のアルカリ蓄電池における容量残存率を１００として、各アルカリ蓄電池における容量残存指数を算出し、その結果を下記の表１に示した。
【００４４】
また、上記のように放置後の各アルカリ蓄電池を１５００ｍＡｈの電流で電池電圧が１．０Ｖになるまで放電させる場合において、半分の放電容量時における各アルカリ蓄電池の放電電圧を測定し、比較例１のアルカリ蓄電池における放電電圧に対する各アルカリ蓄電池における放電電圧の増加分を求め、その結果を下記の表１に示した。
【００４５】
【表１】
2009076430.tif 000003
【００４６】
この結果、前記の水素吸蔵合金を用いた負極に、平均分子量が１００万以下になったＦＥＰやＰＴＦＥからなるフッ素樹脂を添加させた実施例１〜６の各アルカリ蓄電池は、上記のフッ素樹脂を添加させなかった比較例１のアルカリ蓄電池や、平均分子量が１００万を越える数１００万になったＰＴＦＥからなるフッ素樹脂を添加させた比較例２〜４の各アルカリ蓄電池に比べて、放置後の容量残存指数及び放電電圧が大きくなっており、アルカリ蓄電池の保存特性が向上していた。
【００４７】
また、実施例１〜６の各アルカリ蓄電池を比較した場合、前記の水素吸蔵合金に対する平均分子量が１００万以下になったＦＥＰからなるフッ素樹脂の添加量を０．２５重量％以上にした実施例１〜３，５の各アルカリ蓄電池は、上記の添加量を０．１０重量％にした実施例４のアルカリ蓄電池に比べて、放置後の容量残存指数及び放電電圧がさらに大きくなっており、また平均分子量が１００万以下になったＰＴＦＥからなるフッ素樹脂の添加量を１．０重量％にした実施例６のアルカリ蓄電池より、放置後の容量残存指数がさらに大きくなっており、アルカリ蓄電池の保存特性がさらに向上していた。なお、実施例５のアルカリ蓄電池のように、上記のＦＥＰからなるフッ素樹脂を負極の表面に付与した場合においても、上記のＦＥＰからなるフッ素樹脂を負極の内部に添加させたアルカリ蓄電池と同様の効果が得られた。
【００４８】
次に、前記のように活性化させた実施例１〜４及び比較例１の各アルカリ蓄電池を、それぞれ１５００ｍＡの電流で電池電圧が最大値に達した後、１０ｍＶ低下するまで充電させ、その後、６０００ｍＡの高電流で電池電圧が１．０Ｖになるまで放電させて、実施例１〜４及び比較例１の各アルカリ蓄電池における高率放電容量を求め、比較例１のアルカリ蓄電池における高率放電容量を１００として、各アルカリ蓄電池における高率放電特性指数を算出し、その結果を下記の表２に示した。
【００４９】
【表２】
2009076430.tif 000004
【００５０】
この結果、前記の水素吸蔵合金に対する平均分子量が１００万以下になったＦＥＰからなるフッ素樹脂の添加量を１．０重量％にした実施例１のアルカリ蓄電池は、フッ素樹脂の添加量を１．０重量％未満にした各アルカリ蓄電池に比べて、高率放電特性指数が低下していた。
【００５１】
このため、アルカリ蓄電池における高率放電特性を向上させる点からは、水素吸蔵合金に対する平均分子量が１００万以下になったフッ素樹脂の添加量を１．０重量％未満にすることが好ましいということが分かった。
【図面の簡単な説明】
【００５２】
【図１】本発明の実施例１〜６及び比較例１〜４において作製したアルカリ蓄電池の概略断面図である。
【符号の説明】
【００５３】
１  正極
２  負極
３  セパレータ
４  電池缶
５  正極リード
６  正極蓋
６ａ  ガス放出口
７  負極リード
８  絶縁パッキン
９  正極外部端子
１０  コイルスプリング
１１  閉塞板
【図１】
2009076430.tif 000005